(57)【要約】      （修正有）【課題】一層の軽量化を実現すると同時に、テープの横引強度を効果的に引き上げることができるスライドファスナー用テープおよびスライドファスナーを提供する。【解決手段】ファスナーテープを構成する糸の経糸１の繊度を２２ｄＴｅｘ〜２８ｄＴｅｘとし、前記経糸の織密度を２０５本／インチ〜２３１本／インチとし、ファスナーテープを構成する糸の緯糸２の繊度を８１ｄＴｅｘ〜８７ｄＴｅｘとし、前記緯糸の織密度を４２本／インチ〜４８本／インチとし、かつ前記緯糸は３３本〜３９本のモノフィラメントを束ねて形成されるマルチフィラメントである。当該スライドファスナー用テープにおいて、ファスナーテープを構成する糸の経糸の繊度、経糸の織密度、緯糸の繊度、緯糸の織密度、および緯糸のマルチフィラメント構造とする。【選択図】図１
2019098158.tif 000002
【特許請求の範囲】
【請求項１】
ファスナーテープ（３）を構成する糸の経糸（１）の繊度を２２ｄＴｅｘ〜２８ｄＴｅｘとし、
前記経糸（１）の織密度を２０５本／インチ〜２３１本／インチとし、
ファスナーテープ（３）を構成する糸の緯糸（２）の繊度を８１ｄＴｅｘ〜８７ｄＴｅｘとし、
前記緯糸（２）の織密度を４２本／インチ〜４８本／インチとし、
かつ前記緯糸（２）は、３３本〜３９本のモノフィラメントを束ねて形成されるマルチフィラメントであることを特徴とするスライドファスナー用テープ。
【請求項２】
前記経糸（１）の繊度を２５ｄＴｅｘとし、
前記経糸（１）の織密度を２１０本／インチ〜２２６本／インチとし、
前記緯糸（２）の繊度を８４ｄＴｅｘとし、
前記緯糸（２）の織密度を４３本／インチ〜４６本／インチとし、
前記緯糸（２）は、３６本のモノフィラメントを束ねて形成されるマルチフィラメントであることを特徴とする請求項１に記載のスライドファスナー用テープ。
【請求項３】
前記ファスナーテープ（３）の厚みが０．１〜０．２ｍｍであることを特徴とする請求項１に記載のスライドファスナー用テープ。
【請求項４】
前記ファスナーテープ（３）が平織組織であることを特徴とする請求項１に記載のスライドファスナー用テープ。
【請求項５】
前記ファスナーテープ（３）の光の透過率が１５％〜３０％であることを特徴とする請求項１に記載のスライドファスナー用テープ。
【請求項６】
前記ファスナーテープ（３）の外周にテープ縁部（３１）を有し、前記テープ縁部（３１）が超音波切断により得られることを特徴とする請求項１に記載のスライドファスナー用テープ。
【請求項７】
前記ファスナーテープ（３）の材質が、ポリエチレンテレフタレート、ポリプロピレン、及びポリアミドのいずれか１つであることを特徴とする請求項１に記載のスライドファスナー用テープ。
【請求項８】
２列のファスナーストリンガー（４）およびスライダー（５）を備えるスライドファスナーにおいて、一対の請求項１〜７のいずれか１項に記載のファスナーテープ（３）をさらに備え、
前記一対のファスナーテープ（３）の内側縁のそれぞれに、１列の前記ファスナーストリンガー（４）が設けられ、
前記スライダー（５）が２列のファスナーストリンガー（４）上に挟持されて、２列のファスナーストリンガー（４）の噛合又は分離を実現することを特徴とするスライドファスナー。
【請求項９】
前記スライドファスナーは、ナイロンファスナーであり、
前記ファスナーストリンガー（４）は、螺旋コイル状を呈し、かつエレメント縫製糸（９）により前記ファスナーテープ（３）に縫合固定されることを特徴とする請求項８に記載のスライドファスナー。
【請求項１０】
前記ファスナーテープ（３）の内側縁がファスナーテープ（３）の幅方向に折り返されて折り返し部（３４）が形成され、
前記折り返し部（３４）およびファスナーテープ（３）上の折り返し部（３４）と重なる部分がファスナーテープ（３）のエレメント取付部（３２）を構成し、
前記ファスナーストリンガー（４）は、エレメント縫製糸（９）により前記エレメント取付部（３２）に縫合固定されており、
ファスナーテープ（３）の幅方向に沿って、エレメント取付部（３２）に縫い付けるエレメント縫製糸（９）がエレメント取付部（３２）の両端の間に位置していることを特徴とする請求項９に記載のスライドファスナー。
【発明の詳細な説明】
【技術分野】
【０００１】
本発明はスライドファスナー用テープに関する。本発明は更に上記スライドファスナー用テープを備えるスライドファスナーに関する。
【背景技術】
【０００２】
スライドファスナーは、日常品として、各分野に広く使用されており、特に衣料品、バッグ等の物品に大量に応用されている。現在、スライドファスナーには、主にナイロンファスナー、樹脂ファスナー、および金属ファスナーの３種類があり、どのようなタイプのスライドファスナーであっても、テープ、エレメント、スライダー等の主な部材を有する。スライドファスナーは、機能面から言えば、主に物品の開閉を実現するのに用いられるが、一部の業界では、特に衣料品業界にて、時には必要性に応じてスライドファスナーには、例えば、軽量化といったその他の機能を備えることが求められる。特許文献１には、テープを構成する糸の経糸の繊度、経糸の繊密度（つまり経糸の繊度・密度）、緯糸の繊度、および緯糸の繊密度（つまり緯糸の繊度・密度）を設定することで、軽さと強度とを兼ね備えたスライドファスナー用テープ（つまりテープ）を開示している。しかし、技術の進歩に伴って、テープについては一層の軽量化が求められており、明らかに、従来技術におけるテープでは一層の軽量化の要求を満たすことはできなくなっている。また、テープの長さはテープの幅よりも遥かに長いため、上記テープを有するスライドファスナーが物品に取り付けられると、テープはその幅方向で受ける力が大きく、そしてテープ軽量化の設計により、その横引強度が非常に弱く、ひいてはテープの耐久性が非常に劣ってしまう。
【先行技術文献】
【特許文献】
【０００３】
【特許文献１】中国特許出願第２０１０８００６９３４５．２号明細書
【発明の概要】
【発明が解決しようとする課題】
【０００４】
上記した従来技術の欠点に鑑み、本発明の目的は、一層の軽量化を実現すると同時に、テープの横引強度を効果的に引き上げることができるスライドファスナー用テープおよびスライドファスナーを提供するところにある。
【課題を解決するための手段】
【０００５】
上記目的を実現するために、本発明は、ファスナーテープを構成する糸の経糸の繊度を２２ｄＴｅｘ〜２８ｄＴｅｘとし、前記経糸の織密度を２０５本／インチ〜２３１本／インチとし、ファスナーテープを構成する糸の緯糸の繊度を８１ｄＴｅｘ〜８７ｄＴｅｘとし、前記緯糸の織密度を４２本／インチ〜４８本／インチとし、かつ前記緯糸は、３３本〜３９本のモノフィラメントを束ねて形成されるマルチフィラメントである、スライドファスナー用テープを提供する。当該スライドファスナー用テープにおいて、ファスナーテープを構成する糸の経糸の繊度、経糸の織密度、緯糸の繊度、緯糸の織密度、および緯糸のマルチフィラメント構造を設定することにより、一層軽量化したファスナーテープが得られるとともに、ファスナーテープ自体の強度、特にファスナーテープの幅方向の横引強度を効果的に引き上げ、ファスナーテープの耐用性を大きく向上させ、ファスナーテープが薄さ、軽さおよび強度を兼備して、多方面の要求を満たすようにする。
【０００６】
上記スライドファスナー用テープの好ましい手法は、前記経糸の繊度を２５ｄＴｅｘとし、前記経糸の織密度を２１０本／インチ〜２２６本／インチとし、前記緯糸の繊度を８４ｄＴｅｘとし、前記緯糸の織密度を４３本／インチ〜４６本／インチとし、前記緯糸は、３６本のモノフィラメントを束ねて形成されるマルチフィラメントである。
上記設定した特徴でテープを編むと、前記テープの厚みは０．１〜０．２ｍｍであり、従来技術におけるテープより薄く、ひいてはテープの一層の軽量化を実現することができる。
【０００７】
さらに、糸でテープを編むとき、経糸および緯糸は１本ずつ互いに絡み、最終的に編まれたテープが平織組織になることで、テープの強度および耐久性を保証する。しかも、経糸および緯糸は非常に細く、平織組織のテープは依然として優れた柔軟性を有し、ひいてはテープの質感を保証する。
【０００８】
上記設定された特徴でテープを編むと、テープはかなり薄いため、透明な糸を使用せずとも、テープに透明感を持たせることができ、本実施例においては、前記テープの光の透過率は１５％〜３０％となる。
【０００９】
好ましくは、テープの光の透過率を更に高めるために、前記テープの材質は、ポリエチレンテレフタレート、ポリプロピレン、及びポリアミドのいずれか１つである。
【００１０】
上記スライドファスナー用テープの好ましい手法では、前記ファスナーテープの外周にテープ縁部を有し、前記テープ縁部が超音波切断により得られるものであり、テープが縫製糸を設ける必要がないという前提で、さらにテープ縁部の箇所での糸の緩みを効果的に防止することができ、かつテープ縁部の厚みがテープの残りの部分の厚みに非常に近くなることをさらに保証している。
【００１１】
さらに、本発明では、２列のファスナーストリンガーと、スライダーと、一対の前記のファスナーテープと、を備えるスライドファスナーであって、前記一対のファスナーテープの内側縁のそれぞれに、１列の前記ファスナーストリンガーが設けられ、前記スライダーが２列のファスナーストリンガー上に挟持されて、２列のファスナーストリンガーの噛合又は分離を実現するスライドファスナーを提供する。
【００１２】
上記スライドファスナーの好ましい手法では、前記スライドファスナーはナイロンファスナーであり、前記ファスナーストリンガーは螺旋コイル状を呈し、かつエレメント縫製糸により前記ファスナーテープに縫合固定される。
【００１３】
上記ナイロンファスナーの好ましい手法では、前記ファスナーテープの内側縁がファスナーテープの幅方向に折り返されて折り返し部が形成され、前記折り返し部およびファスナーテープ上の折り返し部と重なる部分がファスナーテープのエレメント取付部を構成し、前記ファスナーストリンガーは、エレメント縫製糸により前記エレメント取付部に縫合固定され、ファスナーテープの幅方向に沿って、エレメント取付部に縫い付けるエレメント縫製糸がエレメント取付部の両端の間に位置しており、ひいてはファスナーストリンガーを縫製しやすくしている。
【００１４】
上記したように、本発明に係るスライドファスナー用テープおよびスライドファスナーは以下の有益な効果を備える。
【発明の効果】
【００１５】
上記スライドファスナー用テープおよびスライドファスナーにおいて、ファスナーテープを構成する糸の経糸の繊度、経糸の織密度、緯糸の繊度、緯糸の織密度、および緯糸のマルチフィラメント構造を設定することにより、一層軽量化したファスナーテープが得られるとともに、ファスナーテープ自体の強度、特にファスナーテープの幅方向の横引強度を効果的に引き上げ、ファスナーテープの耐用性を大きく向上させ、ファスナーテープが薄さ、軽さおよび強度を兼備して、多方面の要求を満たすようにする。
【図面の簡単な説明】
【００１６】
【図１】本願におけるテープの構造概略図である。
【図２】本願におけるテープが黒色および白色の２種類の色であるときの光の透過率と光波長との相対的な関係図である。
【図３】本願におけるナイロンファスナーの構造概略図である。
【図４】図３の断面図である。
【発明を実施するための形態】
【００１７】
以下、特定の具体的な実施例により、本発明の実施形態を説明するが、当業者であれば本明細書に開示する内容により、本発明のその他の長所および効果を容易に理解することができる。
【００１８】
知っておくべきは、本明細書の図面に図示する構造、比率、サイズ等は、いずれも明細書に開示する内容に合せて、当業者が理解し閲読しやすくするためのものに過ぎず、本発明で実施可能な限定条件を限定するためのものではないため、技術上の実質的な意味を持たず、如何なる構造の付加、比率関係の変更またはサイズの調整も、本発明で発生する効果および達成可能な目的に影響がないという前提において、いずれも本発明で開示する技術内容でカバーされ得る範囲内に収まるものであるということである。同時に、本発明中で引用する例えば「上」、「下」、「左」、「右」、「中間」および「１つ」などの用語は記述を明瞭にするためのものに過ぎず、本発明で実施可能な範囲を限定するためのものではなく、その相対関係の変更または調整が技術内容を実質的に変更しないという前提において、本発明が実施可能な範疇と見なす。
【００１９】
以下の実施例において、各方向の定義は以下の通りである：スライドファスナーの長手方向を前後方向と定義し、スライドファスナーの幅方向を左右方向と定義し、前後方向と左右方向のいずれとも直交する方向を上下方向とし、しかも、スライダー５がスライドファスナーが上止部７寄りに移動する方向を前方向とし、スライダー５がスライドファスナーの下止部８寄りに移動する方向を後方向とする。よって、前記前後方向とスライドファスナーにおけるスライダー５の移動方向とが一致し、前記上下方向とスライドファスナーにおけるテープ３の厚さ方向とが一致している。または、図３に示すように、紙面の上側が前方向、紙面の下側が後方向、紙面の左側が左方向、紙面の右側が右方向、紙面の表面が上方向、紙面の裏面が下方向となる。
【００２０】
本発明は、スライドファスナー用テープ３を提供して、テープ３の一層の軽量化、薄型化を実現すると同時に、テープ３の強度、特にテープ３のその幅方向上の横引強度を確保することができる。前記スライドファスナー用テープ３は、以下の構造を採用する：図１に示すように、ファスナーテープ３を構成する糸の経糸１（つまり前後に延びる縦糸）の繊度を２２ｄＴｅｘ〜２８ｄＴｅｘとし、前記経糸１の織密度を２０５本／インチ〜２３１本／インチ（つまり８０本／ｃｍ〜９１本／ｃｍ）とし、ファスナーテープ３を構成する糸の緯糸２（つまり左右に延びる横糸）の繊度を８１ｄＴｅｘ〜８７ｄＴｅｘとし、前記緯糸２の織密度を４２本／インチ〜４８本／インチ（つまり１６本／ｃｍ〜１９本／ｃｍ）とし、かつ前記緯糸２は３３本〜３９本のモノフィラメントを束ねて形成されるマルチフィラメントである。
当該スライドファスナー用テープ３において、テープ３を構成する糸の経糸の繊度、経糸の織密度、緯糸の繊度、緯糸の織密度、および緯糸のマルチフィラメント構造を設定することにより、テープ３をより薄く、軽量とする。
特に、テープ３は、前後方向の長さが長く、左右方向の幅が短いため、スライドファスナーを衣料品等の物品上に取り付けると、スライドファスナーにかかる力は主にスライドファスナーの幅方向に由来する、または、テープ３は、主にその幅方向上の横引強度を受ける。
そして、本願においては、ファスナーテープ３を構成する糸において、緯糸２は常に経糸１よりも太く、かつ各々の緯糸２はいずれも３３本〜３９本のモノフィラメントを束ねて形成されるマルチフィラメントとして設定すると、テープ３の幅方向の横引強度を大幅に増大できることから、非常に軽量で、薄いテープ３は長期間の耐久性を持つ。
よって、本願に係るスライドファスナー用テープ３は薄さ、軽さおよび強度を兼備して、多方面の要求を満たすことができる。
【００２１】
上記スライドファスナー用テープの好ましい手法は、前記経糸１の繊度を２５ｄＴｅｘ（つまり２２．５Ｄ）とし、前記経糸１の織密度を２１０本／インチ〜２２６本／インチ（つまり８３本／ｃｍ〜８９本／ｃｍ）とし、前記緯糸２の繊度を８４ｄＴｅｘとし、前記緯糸２の織密度を４３本／インチ〜４６本／インチ（つまり１７本／ｃｍ〜１８本／ｃｍ）とし、前記経糸１はモノフィラメントであり、前記緯糸２は３６本のモノフィラメントを束ねて形成されるマルチフィラメントであって、テープ３の強度を保証するという前提において、テープ３の薄さを最大にすることができる。
【００２２】
さらに、糸でテープ３を編むとき、経糸１および緯糸２は１本ずつ互いに絡み、最終的に編まれたテープ３全体が平織組織となることで、テープ３の強度および耐久性を保証し、更にはテープ３の外観を統一している。しかも、経糸１および緯糸２は非常に細く、テープ３の全体が平織組織であっても、テープ３はなお優れた柔軟性を有し、ひいてはテープ３の質感を保証している。
テープ３を製造するとき、まず経糸１と緯糸２とを編んでなる布生地を得て、その後必要なテープ３のサイズに基づいて布生地を超音波で切断し、テープ３を得るが、前記テープ３の前縁、後縁、左縁及び右縁はいずれもテープ縁部３１であり、前記テープ縁部３１は布生地を超音波で切断して得られるため、テープ縁部３１は非常に滑らかで、しかもテープ縁部３１に毛羽立ち、ほつれ、変形等の現象は発生せず、しかも、テープ３は縫製糸を設ける必要がないという前提で、テープ縁部３１箇所での糸の緩みを効果的に防止することができる。
また、テープ３は非常に薄いため、超音波切断後のテープ３のテープ縁部３１の箇所の厚みはテープ３の残りの部分の厚みに非常に近いことから、視覚的にもテープ縁部３１の厚みとテープ３の残りの部分の厚みとの差を視認することはできず、テープ３の外観の統一性および美感を極度に高めている。
【００２３】
上記設定した特徴でテープ３を編むと、前記テープ３の厚みは０．１〜０．２ｍｍであり、従来技術におけるテープより薄く、ひいてはテープの一層の軽量化を実現することができる。
また、テープ３はかなり薄いため、透明な糸を使用せずとも、テープ３に透明感を持たせることができる。黒色テープ３及び白色テープ３に対して、分光光度計を用いてそれぞれ光の透過率の実験を行い、実験結果を表１〜表５０および図２に示した。
図２において、グラフＡ１は黒色テープ３の実験結果のグラフであり、グラフＡ２は白色テープ３の実験結果のグラフであって、これから分かるように、テープ３の光の透過率は１５％〜３０％であり、黒色テープ３の光の透過率は２０．２２％前後であり、白色テープ３の光の透過率は２４．５３％前後であった。
表１〜表５０は、異なる波長の光照射の下での黒色のテープおよび白色のテープの対応する光の透過率を示している。
【００２４】
【表１】
2019098158.tif 000003
【００２５】
【表２】
2019098158.tif 000004
【００２６】
【表３】
2019098158.tif 000005
【００２７】
【表４】
2019098158.tif 000006
【００２８】
【表５】
2019098158.tif 000007
【００２９】
【表６】
2019098158.tif 000008
【００３０】
【表７】
2019098158.tif 000009
【００３１】
【表８】
2019098158.tif 000010
【００３２】
【表９】
2019098158.tif 000011
【００３３】
【表１０】
2019098158.tif 000012
【００３４】
【表１１】
2019098158.tif 000013
【００３５】
【表１２】
2019098158.tif 000014
【００３６】
【表１３】
2019098158.tif 000015
【００３７】
【表１４】
2019098158.tif 000016
【００３８】
【表１５】
2019098158.tif 000017
【００３９】
【表１６】
2019098158.tif 000018
【００４０】
【表１７】
2019098158.tif 000019
【００４１】
【表１８】
2019098158.tif 000020
【００４２】
【表１９】
2019098158.tif 000021
【００４３】
【表２０】
2019098158.tif 000022
【００４４】
【表２１】
2019098158.tif 000023
【００４５】
【表２２】
2019098158.tif 000024
【００４６】
【表２３】
2019098158.tif 000025
【００４７】
【表２４】
2019098158.tif 000026
【００４８】
【表２５】
2019098158.tif 000027
【００４９】
【表２６】
2019098158.tif 000028
【００５０】
【表２７】
2019098158.tif 000029
【００５１】
【表２８】
2019098158.tif 000030
【００５２】
【表２９】
2019098158.tif 000031
【００５３】
【表３０】
2019098158.tif 000032
【００５４】
【表３１】
2019098158.tif 000033
【００５５】
【表３２】
2019098158.tif 000034
【００５６】
【表３３】
2019098158.tif 000035
【００５７】
【表３４】
2019098158.tif 000036
【００５８】
【表３５】
2019098158.tif 000037
【００５９】
【表３６】
2019098158.tif 000038
【００６０】
【表３７】
2019098158.tif 000039
【００６１】
【表３８】
2019098158.tif 000040
【００６２】
【表３９】
2019098158.tif 000041
【００６３】
【表４０】
2019098158.tif 000042
【００６４】
【表４１】
2019098158.tif 000043
【００６５】
【表４２】
2019098158.tif 000044
【００６６】
【表４３】
2019098158.tif 000045
【００６７】
【表４４】
2019098158.tif 000046
【００６８】
【表４５】
2019098158.tif 000047
【００６９】
【表４６】
2019098158.tif 000048
【００７０】
【表４７】
2019098158.tif 000049
【００７１】
【表４８】
2019098158.tif 000050
【００７２】
【表４９】
2019098158.tif 000051
【００７３】
【表５０】
2019098158.tif 000052
【００７４】
テープ３の光の透過率を更に高めるために、前記テープ３の材質は、ポリエチレンテレフタレート（ＰＥＴ）、ポリプロピレン（ＰＰ）、及びポリアミド（ＰＡ）のいずれか１つである。
【００７５】
本発明は、更にスライドファスナーを提供し、図３に示すように、前記スライドファスナーは、主に、上記した一対のテープ３と、２列のファスナーストリンガー４と、スライダー５と、引手６と、上止部７と、下止部８と、を備えている。
このうち、一対のテープ３における２枚のテープ３は、前後に延び、左右に並列して設けられている。
２列のファスナーストリンガー４は、各々のテープ３の内側縁にそれぞれ設けられており、各々の列のファスナーストリンガー４は、前後に配置されている複数のエレメントから構成されている。
スライダー５は、２列のファスナーストリンガー４の噛合又は分離を実現するために、２列のファスナーストリンガー４上に挟持されて、ファスナーストリンガー４が延びる方向で前後に移動する。
引手６は、使用者が引手６を持ってスライダー５の前後移動をさせやすくするために、スライダー５に取り付けられている。
上止部７は、スライドファスナーを閉じるときに、スライダー５がファスナーストリンガー４の前端から前に向けてファスナーストリンガー４から外れるのを制限するために、ファスナーストリンガー４の前端に設けられている。
下止部８は、スライドファスナーを開くときに、スライダー５がファスナーストリンガー４の後端から後に向けてファスナーストリンガー４から外れるのを制限するために、ファスナーストリンガー４の後端に設けられており、かつ下止部８は、２列のファスナーストリンガー４が噛合したときにその後端が分離しないようにしている。
好ましくは、前記スライドファスナーは、ナイロンファスナー、またはコイルファスナーである。ナイロンファスナーでは、図３および図４に示すように、前記ファスナーストリンガー４は、螺旋コイル状を呈し、かつエレメント縫製糸９により前記ファスナーテープ３に縫合固定されている。
【００７６】
さらに、各々のテープ３は、いずれもエレメント取付部３２と、テープ本体部３３と、を有しており、エレメント取付部３２は、ファスナーストリンガー４を取り付けるために、テープ３の内側に位置して前後に延びており、テープ３上のエレメント取付部３２以外の残りの部分はテープ本体部３３を構成しており、そしてナイロンファスナーでは、ファスナーストリンガー４は、エレメント縫製糸９によりエレメント取付部３２に縫合固定されている。
テープ３は非常に薄いため、ファスナーストリンガー４を縫製しやすくするために、前記エレメント取付部３２は上下２層構造となっている。具体的には、図４に示すように、テープ３の内側縁は、テープ３の幅方向で折り返された後に折り返し部３４を形成し、折り返し部３４は下方側に位置しており、前記折り返し部３４、およびテープ３上の折り返し部３４と重なる部分はテープ３のエレメント取付部３２を共同して構成しているため、テープ３上の折り返し部３４の上方に位置し、かつ折り返し部３４と重なる部分がエレメント取付部３２の上層構造を構成しており、折り返し部３４がエレメント取付部３２の下層構造を構成しており、上下２層構造のエレメント取付部３２の厚みおよび硬さが明らかに高まり、ひいてはファスナーストリンガー４が縫製しやすくなっている。
しかも、図４に示すように、テープ３の幅方向に沿って、エレメント取付部３２に縫い付けるエレメント縫製糸９がエレメント取付部３２の両端の間に位置しており、つまりエレメント取付部３２の幅は、エレメント取付部３２に縫い付ける左右２本のエレメント縫製糸９の間の間隔よりも大きく、つまり、エレメント取付部３２の左端は左向きにエレメント取付部３２における左側エレメント縫製糸９１を越え、かつエレメント取付部３２の右端は右向きにエレメント取付部３２における右側エレメント縫製糸９２を越えている。
【００７７】
上記をまとめるに、本発明は従来技術における数々の欠点を効果的に克服して、高い産業上の利用価値を持っている。
【００７８】
上記実施例は、単に本発明を例示的に説明するためのものに過ぎず、本発明の限定に用いるものではない。当業者であれば、本発明の精神及び範疇に違わないで、上記実施例に付加又は変更を行うことができる。よって、当業者が本発明に開示する精神と技術思想から離れることなく完成したすべての等価の付加又は変更は、いずれも本発明の特許請求の範囲に含まれるものである。
【符号の説明】
【００７９】
１  経糸
２  緯糸
３  テープ
３１  テープ縁部
３２  エレメント取付部
３３  テープ本体部
３４  折り返し部
４  ファスナーストリンガー
５  スライダー
６  引手
７  上止部
８  下止部
９  エレメント縫製糸
９１  左側エレメント縫製糸
９２  右側エレメント縫製糸
【図１】
2019098158.tif 000053
【図２】
2019098158.tif 000054
【図３】
2019098158.tif 000055
【図４】
2019098158.tif 000056